Brevet FR3011253A1 — publié le 20150403

Arrière-plan de l'invention La présente invention concerne la réalisation de pièces en matériau composite et plus particulièrement la réalisation de structures fibreuses de renfort pour de telles pièces. Un domaine d'application de l'invention est plus particulièrement la réalisation de pièces en matériau composite structural, c'est-à-dire des pièces de structure à renfort fibreux et densifié par une matrice. Les matériaux composites permettent de réaliser des pièces ayant une masse globale moins élevée que ces mêmes pièces lorsqu'elles sont réalisées en matériau métallique. Dans le cadre de la réalisation de structures fibreuses par tissage tridimensionnel destinées à constituer le renfort fibreux d'une pièce en matériau composite, telle qu'une aube de moteur aéronautique, on doit retirer au cours du tissage de la structure des fils à la fois dans le sens chaîne et dans le sens trame pour respecter les diminutions d'épaisseurs dans la pièce, comme par exemple au niveau de l'échasse de l'aube, afin d'obtenir une préforme fibreuse qui présente la forme et les dimensions quasi-définitives de l'aube (« net shape »). Ces retraits de fils se traduisent, au cours du tissage, par l'apparition de couches de fils qui ne sont pas tissés (flottées) et qui sont ensuite découpés lors d'une seconde opération. La découpe des flottés de chaque couche est délicate et fastidieuse en raison de l'absence de cohésion entre les fils non tissés issus d'une même couche. En effet, afin de réaliser une découpe au plus près du contour de la préforme sans endommager cette dernière, il est préférable de découper les fils couche par couche en commençant par la couche présente en surface de la structure et en poursuivant avec les couches sous-jacentes. Cette découpe couche par couche nécessite l'intervention manuelle d'un opérateur qui saisit et découpe un par un les fils d'une même couche. Objet et résumé de l'invention Il est donc souhaitable de pouvoir disposer de structures fibreuses permettant une saisie et une manipulation aisées de tous les flottés d'une même couche afin de permettre une découpe rapide et précise de ces derniers. A cet effet, selon l'invention, il est proposé une structure fibreuse comprenant une portion d'ébauche formée en une seule pièce par un tissage tridimensionnel entre une première pluralité de couches de fils et une deuxième pluralité de couches de fils, ladite portion d'ébauche correspondant à tout ou partie d'une préforme de renfort fibreux pour une pièce en matériau composite, caractérisée en ce qu'elle comporte, en dehors de la portion d'ébauche, une ou plusieurs couches de tissu bidimensionnel, chaque couche de tissu bidimensionnel regroupant les fils d'une même couche appartenant au moins à la première pluralité de couches de fils et situés en dehors de la portion d'ébauche. Ainsi, les fils non tissés appartenant à une même couche sont regroupés localement par une couche de tissu bidimensionnel, ce qui permet de saisir ensemble les flottés d'une même couche et de les découper précisément. En outre, grâce à la structure fibreuse de l'invention, il est possible d'envisager une découpe automatique par une machine ou un robot des flottés, la machine pouvant saisir de façon fiable tous les flottés d'une même couche au niveau de la couche de tissu bidimensionnel et positionner précisément un outil de découpe à l'endroit où les flottés doivent être découpés. Selon un mode de réalisation de la structure fibreuse de l'invention, les fils de la première pluralité de couches de fils correspondent à des fils de chaîne tandis que les fils de la deuxième pluralité de couches de fils correspondent à des fils de trame, et en ce que chaque couche de tissu bidimensionnel est adjacente à la portion d'ébauche. Dans ce cas, les fils d'une même couche sont regroupés au plus près de leur sortie de la portion d'ébauche. Selon un aspect de ce mode de réalisation, dans chaque couche de tissu bidimensionnel, les fils de la même couche de fils de chaîne sont tissés avec les fils d'une même couche de fils de trame. Selon un autre mode de réalisation de la structure fibreuse de l'invention, chaque couche de tissu bidimensionnel est située à une distance déterminée de la portion d'ébauche. Selon un aspect de ce mode de réalisation, la structure comprend en outre des couches de tissu bidimensionnel regroupant les fils de trame extraits de la portion d'ébauche et appartenant à une même couche de fils de trame. Selon un autre mode de réalisation de la structure fibreuse de l'invention, les fils de la première pluralité de couches de fils correspondent à des fils de chaîne tandis que les fils de la deuxième pluralité de couches de fils correspondent à des fils de trame, la portion d'ébauche comprenant une partie d'épaisseur décroissante et une partie 10 d'épaisseur croissante, des fils de chaîne étant extraits de la portion d'ébauche au niveau de la partie d'épaisseur décroissante et réintroduits dans la portion d'ébauche au niveau de la partie d'épaisseur croissante, ladite structure comprenant des couches de tissu bidimensionnel regroupant les fils de chaîne extraits de la portion d'ébauche et 15 appartenant à une même couche de fils de chaîne. Selon un aspect de ce mode de réalisation, chaque couche de tissu bidimensionnel comporte une découpe orientée perpendiculairement par rapport à la direction des fils de la première pluralité de couches. Selon encore un autre mode de réalisation, les fils de la première 20 pluralité de couches de fils correspondent à des fils de chaîne tandis que les fils de la deuxième pluralité de couches de fils correspondent à des fils de trame, la portion d'ébauche comprenant une partie d'épaisseur décroissante et une partie d'épaisseur croissante, des fils de trame étant extraits de la portion d'ébauche au niveau de la partie d'épaisseur 25 décroissante et réintroduits dans la portion d'ébauche au niveau de la partie d'épaisseur croissante, ladite structure comprenant des couches de tissu bidimensionnel regroupant les fils de trame extraits de la portion d'ébauche et appartenant à une même couche de fils de trame. Selon un aspect de ce mode de réalisation, chaque couche de tissu bidimensionnel 30 comporte une découpe orientée perpendiculairement par rapport à la direction des fils de la première pluralité de couches. L'invention concerne également un procédé de fabrication d'une structure fibreuse comprenant le tissage en une seule pièce d'une portion d'ébauche par tissage tridimensionnel entre une première pluralité de 35 couches de fils et une deuxième pluralité de couches de fils, ladite portion d'ébauche correspondant à tout ou partie d'une préforme de renfort fibreux pour une pièce en matériau composite, caractérisé en ce qu'il comprend en outre le tissage, en dehors de la portion d'ébauche, d'une ou plusieurs couches de tissu bidimensionnel, chaque couche de tissu bidimensionnel regroupant les fils d'une même couche appartenant au moins à la première pluralité de couches de fils et situés en dehors de la portion d'ébauche. Selon un mode de réalisation du procédé de l'invention, les fils de la première pluralité de couches de fils correspondent à des fils de chaîne tandis que les fils de la deuxième pluralité de couches de fils correspondent à des fils de trame, chaque couche de tissu bidimensionnel étant tissée de manière adjacente à la portion d'ébauche. Selon un aspect de ce mode de réalisation, dans chaque couche de tissu bidimensionnel, les fils de la même couche de fils de chaîne sont tissés avec les fils d'une même couche de fils de trame. Selon un autre mode de réalisation du procédé de l'invention, chaque couche de tissu bidimensionnel est tissée à une distance déterminée de la portion d'ébauche. Selon un autre mode de réalisation du procédé de l'invention, les fils de la première pluralité de couches de fils correspondent à des fils de chaîne tandis que les fils de la deuxième pluralité de couches de fils correspondent à des fils de trame, la portion d'ébauche comprenant une partie d'épaisseur décroissante et une partie d'épaisseur croissante, des fils de chaîne étant extraits de la portion d'ébauche au niveau de la partie d'épaisseur décroissante et réintroduits dans la portion d'ébauche au niveau de la partie d'épaisseur croissante, ledit procédé comprenant le tissage de couches de tissu bidimensionnel regroupant les fils de chaîne extraits de la portion d'ébauche et appartenant à une même couche de fils de chaîne. Dans ce cas, le procédé peut comprendre en outre la formation d'une découpe dans chaque couche de tissu bidimensionnel, la découpe étant orientée perpendiculairement par rapport à la direction des fils de la première pluralité de couches. Selon un autre mode de réalisation du procédé de l'invention, les fils de la première pluralité de couches de fils correspondent à des fils de chaîne tandis que les fils de la deuxième pluralité de couches de fils correspondent à des fils de trame, la portion d'ébauche comprenant une partie d'épaisseur décroissante et une partie d'épaisseur croissante, des fils de trame étant extraits de la portion d'ébauche au niveau de la partie d'épaisseur décroissante et réintroduits dans la portion d'ébauche au niveau de la partie d'épaisseur croissante, ledit procédé comprenant le tissage de couches de tissu bidimensionnel regroupant les fils de trame extraits de la portion d'ébauche et appartenant à une même couche de fils de trame. Dans ce cas, le procédé peut comprendre en outre la formation d'une découpe dans chaque couche de tissu bidimensionnel, la découpe étant orientée perpendiculairement par rapport à la direction des fils de la première pluralité de couches. L'invention a encore pour objet un procédé de réalisation d'une préforme de renfort fibreux caractérisé en ce qu'il comprend les étapes suivantes : - fabrication d'une texture fibreuse selon le procédé de l'invention, - la saisie de chaque couche de tissu bidimensionnel et la découpe des fils de chaque couche de tissu bidimensionnel à la limite de la ou les portions d'ébauche de la structure fibreuse. Brève description des dessins D'autres caractéristiques et avantages de l'invention ressortiront de la description suivante de modes particuliers de réalisation de l'invention, donnés à titre d'exemples non limitatifs, en référence aux dessins annexés, sur lesquels : - la figure 1 est une vue schématique illustrant le tissage multicouche d'une structure fibreuse pour la fabrication d'une aube de moteur aéronautique, - la figure 2 est une vue schématique de dessus de la structure fibreuse de la figure 1, - la figure 3 est une vue schématique d'une structure fibreuse 30 conformément à un mode de réalisation de l'invention, - la figure 4 est une vue en coupe trame à échelle agrandie d'une portion de la structure fibreuse de la figure 3, - la figure 5 est une vue schématique d'une structure fibreuse conformément à un autre mode de réalisation de l'invention, 35 - la figure 6 est une vue schématique d'une structure fibreuse conformément à un autre mode de réalisation de l'invention, - la figure 7 est une vue schématique d'une structure fibreuse conformément à un autre mode de réalisation de l'invention, - la figure 8 est une vue schématique d'une structure fibreuse conformément à un autre mode de réalisation de l'invention, la figure 9 est une vue schématique en perspective d'une aube en matériau composite. Description détaillée de modes de réalisation L'invention s'applique d'une manière générale à la réalisation de structures fibreuses aptes à constituer des renforts fibreux, ou préformes, pour la fabrication de pièces en matériau composite, en particulier des aubes de moteurs aéronautiques, les pièces étant obtenues par densification des structures fibreuses par une matrice. La matrice est typiquement une résine, dans le cas de matériaux composites utilisés à température relativement peu élevée, typiquement jusqu'à 300°C, ou un matériau réfractaire tel que du carbone ou céramique dans le cas de composites thermostructuraux. Comme décrit ci-après en détails, la structure fibreuse selon l'invention comprend une portion d'ébauche formée en une seule pièce par un tissage tridimensionnel entre une pluralité de couches de fils de chaîne et une pluralité de couches de fils de trame, la portion d'ébauche correspondant à tout ou partie d'une préforme de renfort fibreux pour une pièce en matériau composite. Conformément à l'invention, la structure fibreuse comporte, en dehors de la portion d'ébauche, une ou plusieurs couches de tissu bidimensionnel, chaque couche de tissu bidimensionnel regroupant les fils d'une même couche de fils de chaîne et/ou de fils de trame situés en dehors de la portion d'ébauche. On rappelle que le tissage consiste à entrecroiser des fils de chaîne 30 et des fils de trame. Dans la terminologie du tissage, « armure » désigne le mode d'entrecroisement des fils de chaîne et des fils de trame. Dans le présent exposé, par « tissage tridimensionnel » (ou « tissage 3D »), on entend désigner un mode de tissage par lequel certains au moins des fils de trame lient des fils de chaîne sur plusieurs 35 couches de trame et inversement. Le tissage tridimensionnel se distingue donc du « tissage bidimensionnel » (ou "tissage 2D") plus classique dans lequel chaque fil de trame, respectivement de chaîne, passe d'un côté à l'autre de fils d'une seule couche de chaîne, respectivement de trame, comme lors du tissage d'une toile ou d'un satin par exemple. Il existe différents mode de tissage tridimensionnel se distinguant par la manière d'entrecroiser les fils de trame et les fils de chaîne. Par exemple, un tissage tridimensionnel peut être de type "interlock" ou "multicouche". Par "tissage interlock", on entend désigner un tissage 3D avec une armure dont chaque couche de chaîne lie plusieurs couches de trames avec tous les fils de la même colonne de chaîne ayant le même mouvement dans le plan de l'armure. La figure 1 montre très schématiquement une structure fibreuse 100 en sortie de métier à tisser selon l'art antérieur. La structure fibreuse 100 comprend une portion d'ébauche 110 formée en une seule pièce par un tissage tridimensionnel entre une pluralité de couches de fils de chaîne 101 et une pluralité de couches de fils de trame 102, la portion d'ébauche 110 étant destinée à former, après découpe des fils de chaîne et de trame situés en dehors de la portion d'ébauche tissée 3D, le renfort fibreux d'une aube de moteur aéronautique. Dans sa partie destinée à former une préforme de pied, la portion d'ébauche 110 présente une surépaisseur 111 déterminée en fonction de l'épaisseur du pied de l'aube à réaliser. La portion d'ébauche 110 se prolonge par une partie d'épaisseur décroissante 112 destinée à former l'échasse de l'aube puis par une partie 113 destinée à former la pale de l'aube. La partie 113 présente dans une direction perpendiculaire à la direction X un profil à épaisseur variable entre son bord 105a destiné à former le bord d'attaque de l'aube et son bord 105b destiné à former le bord de fuite de l'aube à réaliser. Des exemples détaillés de réalisation d'une préforme fibreuse destinée à former le renfort fibreux d'une aube pour moteur aéronautique est notamment décrit en détail dans les documents US 7 101 154, US 7 241 112 et WO 2010/061140 dont le contenu est incorporé ici par voie de référence. La structure fibreuse selon l'invention peut être tissée notamment, mais non exclusivement, à partir de fils de fibres de carbone ou de céramique tel que du carbure de silicium. Le taux de fibres dans la structure fibreuse est déterminé localement en fonction de la densité de fils présents à l'endroit de la structure considéré. 301 1 2 5 3 8 La portion d'ébauche 110 est tissée en une seule pièce et doit présenter, après découpe des fils non tissés situés en dehors de la portion d'ébauche, la forme et les dimensions quasi-définitives de l'aube (« net shape »). A cet effet, dans les parties de réduction d'épaisseur de la 5 structure fibreuse, comme dans la portion d'épaisseur décroissante 112, la diminution d'épaisseur de la préforme est obtenue en retirant progressivement des couches de fils de chaîne et de trame au cours du tissage. La figure 2 montre la sortie d'une première couche de fils de chaîne 10 101a en dehors de la portion d'ébauche 110 au début de la portion d'épaisseur décroissante 112. D'autres couches de fils de chaîne (non visibles sur la figure 2) situées en dessous de la première couche de fils de chaîne représentée sur la figure 2 sont progressivement sorties de la portion d'ébauche 110 au fur et à mesure de la formation de la portion 15 d'épaisseur décroissante 112. En dehors de la portion d'ébauche, située au-delà du contour 110a pour la première couche de fils de chaîne 101a, les fils de chaîne 1010a de la couche 101a ne sont plus tissés. Plus précisément, les fils de trame 1020a situés de chaque côté du contour 110a, ne lient plus les fils de 20 chaîne de la couche 101a et sont laissés lâches en dessous de la couche 101a. Au-delà du contour 110a, c'est-à-dire après la sortie totale de la couche 101a de la portion d'ébauche, il n'y a plus de fils de trame car le métier à tisser à cesser d'être alimenté avec les fils de trame de la couche de fils de trame destinée à lier les fils de chaîne 1010a de la couche 101a 25 dans la portion d'ébauche. Afin d'extraire la préforme du renfort fibreux d'aube de la structure fibreuse 100, il faut procéder à une découpe de tous les fils non tissés situés en dehors de la portion d'ébauche 110. Avec la texture fibreuse de la figure 1, la découpe des fils de chaque couche de fils de chaîne et de 30 chaque couche de fils de trame est délicate et fastidieuse en raison de l'absence de cohésion entre les fils non tissés issus d'une même couche. En effet, afin de réaliser une découpe au plus près du contour de la portion d'ébauche sans endommager cette dernière, il est préférable de découper les fils couche par couche en commençant par la couche 35 présente en surface de la structure et en poursuivant avec les couches sous-jacentes. Cette découpe couche par couche nécessite l'intervention manuelle d'un opérateur qui saisit et découpe un par un les fils d'une même couche. Afin de faciliter la découpe des fils non tissés situés en dehors de la portion d'ébauche, l'invention propose de lier entre eux par tissage bidimensionnel les fils non tissés d'une même couche. Ainsi, les fils d'une même couche situés en dehors de la portion d'ébauche peuvent être facilement manipulés et découpés de façon précise et rapide. La figure 3 représente un premier exemple de mise en oeuvre de l'invention avec une structure fibreuse 200 similaire à la structure 100 précédemment décrite. La structure fibreuse 200 diffère de la structure 100 de la figure 2 en ce que les fils de chaîne 2010a de la première couche de fils de chaîne 201a sont tissés dès leur sortie de la portion d'ébauche suivant un tissage bidimensionnel avec les fils de trame 2020a utilisés dans la portion d'ébauche 210. On obtient ainsi deux couches de tissus bidimensionnel 220a et 220b, par exemple une toile ou satin, respectivement disposées de chaque côté de l'extrémité 210a de la portion d'ébauche 210. Les couches 220a et 220b permettent une saisie aisée et, par conséquent, une découpe rapide et précise des fils de chaîne 2010a de la première couche de fils de chaîne 201a non tissés dans la portion d'ébauche 210. Des couches bidimensionnelles sont également réalisées de la même façon avec les fils de chaîne non tissés des couches de fils de chaîne inférieures (non représentées sur la figure 3). La figure 4 représente un plan d'armure d'une partie de la structure fibreuse 200, les fils de chaîne étant visibles en coupe. La figure 4 illustre les sorties successives des trois premières couches de fils de chaîne 201a, 201b et 201c de la portion d'ébauche 210. Les fils de chaîne 2010a de la couche 201a situés en dehors de la portion d'ébauche 210 sont tissés avec des fils de trame 2020a utilisés pour lier entre elles plusieurs couches de fils de chaîne dans la portion d'ébauche 210 de manière à former une 30 couche de tissu bidimensionnel 220a. De même, les fils de chaîne 2010b de la couche 201b situés en dehors de la portion d'ébauche 210 sont tissés avec des fils de trame 2020b issus de la portion d'ébauche 210 de manière à former une couche de tissu bidimensionnel 221a. Enfin, les fils de chaîne 2010c de la couche 201c situés en dehors de la portion 35 d'ébauche 210 sont tissés avec des fils de trame 2020c issus de la portion 301 1 2 5 3 10 d'ébauche 210 de manière à former une couche de tissu bidimensionnel 222a. Selon une variante illustrée sur la figure 5, une structure fibreuse 300 diffère de la structure 200 de la figure 3 en ce que des fils de trame 5 supplémentaires 3020b sont utilisés pour lier, par tissage bidimensionnel, les fils de chaîne 3010a de la première couche de fils de chaîne 301a au-delà de l'extrémité 310a de la portion d'ébauche 310, les fils de chaîne 3010a situés de chaque côté de la portion d'ébauche 310 étant liés par tissage bidimensionnel avec les fils de trame 3020a utilisés pour tisser la 10 portion d'ébauche 310. On obtient ainsi une couche de tissu bidimensionnel 320 qui s'étend à la fois de chaque côté de la portion d'ébauche 310 et au-delà de l'extrémité 310a de cette dernière. Les fils de chaîne non tissés de chaque couche de fils de chaîne située en dessous de la couche 301a peuvent être liés par tissage bidimensionnel avec des fils 15 de trame de la même manière que pour les fils de chaîne non tissés de la couche de fils de chaîne 301a. L'utilisation de fils de trame supplémentaires au-delà de la portion d'ébauche permettent de lier par tissage bidimensionnel les fils de chaîne non tissés d'une même couche de fils de chaîne sur toute la largeur de la structure fibreuse dans le sens 20 trame, les fils de chaîne ainsi tissés peuvent être saisis et manipulés tous ensemble. La figure 6 représente un autre mode de mise en oeuvre de l'invention avec une structure fibreuse 400 similaire à la structure 100 précédemment décrite. La structure fibreuse 400 diffère de la structure 25 100 de la figure 2 en ce que les fils de chaîne 4010a de la première couche de fils de chaîne 401a situés en dehors de la portion d'ébauche 410 sont liés par tissage bidimensionnel après avoir tissé intégralement la portion d'ébauche 410. A cet effet, des fils de trame supplémentaires 4020b sont ajoutés par rapport à fils de trame 4020a prévus dans le programme de tissage de la portion d'ébauche 410 de manière à lier par tissage bidimensionnel les fils de chaîne non tissés 4010a de la couche 401a au niveau d'une zone éloignée de la sortie de la portion d'ébauche 410. On obtient ainsi une couche de tissu bidimensionnel 420 qui est située à une distance déterminée d de la portion d'ébauche. Les fils de chaîne non tissés de chaque couche de fils de chaîne située en dessous de la couche 401a peuvent être regroupés par tissage bidimensionnel avec 301 1 2 5 3 11 des fils de trame supplémentaires de la même manière que pour les fils de chaîne non tissés de la couche de fils de chaîne 401a. Le regroupement en une couche de tissu bidimensionnel des fils de chaîne non tissés de chaque couches de fils de chaîne permet une saisie aisée et, par 5 conséquent, une découpe rapide et précise des fils de chaîne de chaque couche de fils de chaîne non tissés dans la portion d'ébauche 410. Selon une variante illustrée sur la figure 7, une structure fibreuse 500 diffère de la structure 400 de la figure 6 en ce que des fils de chaîne supplémentaires 5010b sont utilisés en lisière de la structure fibreuse 500 10 pour lier, par tissage bidimensionnel, les fils de trame 5020a de la première couche de fils de trame 502a utilisés pour former la portion d'ébauche 510, d'une part, et d'autre part, les fils de trame supplémentaires 5020b ajoutés par rapport à ceux prévus dans le programme de tissage de la portion d'ébauche pour lier par tissage 15 bidimensionnel les fils de chaîne non tissés 5010a de la couche 501a au niveau d'une zone éloignée de la sortie de la portion d'ébauche 510. On obtient ainsi une couche de tissu bidimensionnel 520 qui est située à une distance déterminée de la portion d'ébauche et deux couches de tissu bidimensionnel 521 et 522 qui s'étendent respectivement sur les bords 20 longitudinaux en lisière de la texture. Les fils de trame et de chaîne non tissés des couches inférieures peuvent être regroupés par tissage bidimensionnel de la même manière. La figure 8 représente un autre mode de mise en oeuvre de l'invention avec une structure fibreuse 600 dont la portion d'ébauche 610 25 comprend à ses extrémités deux parties de forte épaisseur 611 et 612 destinées par exemple à former respectivement des plateformes d'aube et une partie centrale de faible épaisseur 613 destinée à former la pale de l'aube. Dans le sens S du tissage, la portion débauche 610 présente une partie d'épaisseur décroissante 614 au niveau de la transition entre la 30 partie de forte épaisseur 611 et la partie de faible épaisseur 613 ainsi qu'une partie d'épaisseur croissante 615 au niveau de la transition entre la partie de faible épaisseur 613 et la partie de forte épaisseur 612. Des fils de chaîne 6010a de la première couche de fils de chaîne 601a sont extraits de la portion d'ébauche 610 au niveau de la partie d'épaisseur 35 décroissante 614 et réintroduits dans la portion d'ébauche au niveau de la partie d'épaisseur croissante 615. Il en est de même pour les fils de chaîne 301 1 2 5 3 12 des couches de fils de chaînes inférieures (non représentées sur la figure 8). Conformément à l'invention et afin de regrouper les fils de chaîne de la couche 601a qui sont extraits de la portion d'ébauche 610 entre les parties 611 et 612, deux couches de tissu bidimensionnel 620 et 621 sont 5 réalisées respectivement de chaque côté de la partie de faible épaisseur avec les fils de trame 6020a utilisés pour réaliser la portion d'ébauche 610. Afin de faciliter la manipulation et la découpe des fils de chaîne situés en dehors de la portion d'ébauche 610, chaque couche de tissu bidimensionnel 620 et 621 peut être découpée suivant une ligne 620a et 10 621a. Selon une variante de mise en oeuvre, des fils de chaîne supplémentaires (non représentés sur la figure 8) peuvent être utilisés en lisière de la structure fibreuse pour lier, par tissage bidimensionnel, les fils de trame de la première couche de fils de trame utilisés pour former la portion d'ébauche 610 comme avec la structure fibreuse 500 de la figure 15 7. Une fois le tissage de la structure fibreuse achevé, on extrait la portion d'ébauche de la structure fibreuse par découpe des non tissés en procédant à une découpe de fils couche par couche conformément à l'invention de manière à obtenir une préforme fibreuse destinée ici à 20 former le renfort fibreux d'une aube. On procède ensuite à la densification de la préforme fibreuse afin de former une aube en matériau composite. La densification de la préforme fibreuse destinée à former le renfort fibreux de la pièce à fabriquer consiste à combler la porosité de la préforme, dans tout ou 25 partie du volume de celle-ci, par le matériau constitutif de la matrice. Cette densification peut être réalisée de façon connue en soi suivant le procédé par voie liquide (CVL) ou le procédé par voie gazeuse (CVI), ou encore suivant un enchaînement de ces deux procédés. Le procédé par voie liquide consiste à imprégner la préforme 30 par une composition liquide contenant un précurseur du matériau de la matrice. Le précurseur se présente habituellement sous forme d'un polymère, tel qu'une résine époxyde à hautes performances, éventuellement dilué dans un solvant. La préforme est placée dans un moule pouvant être fermé de manière étanche avec un logement ayant la 35 forme de l'aube finale moulée. Ensuite, on referme le moule et on injecte le précurseur liquide de matrice (par exemple une résine) dans tout le logement pour imprégner toute la partie fibreuse de la préforme. La transformation du précurseur en matrice, à savoir sa polymérisation, est réalisée par traitement thermique, généralement par chauffage du moule, après élimination du solvant éventuel et réticulation du polymère, la préforme étant toujours maintenue dans le moule ayant une forme correspondant à celle de la pièce à réaliser. Dans le cas de la formation d'une matrice carbone ou céramique, le traitement thermique consiste à pyrolyser le précurseur pour transformer la matrice en une matrice carbone ou céramique selon le précurseur utilisé et les conditions de pyrolyse. A titre d'exemple, des précurseurs liquides de céramique, notamment de SiC, peuvent être des résines de type polycarbosilane (PCS) ou polytitanocarbosilane (PTCS) ou polysilazane (PSZ), tandis que des précurseurs liquides de carbone peuvent être des résines à taux de coke relativement élevé, telles que des résines phénoliques. Plusieurs cycles consécutifs, depuis l'imprégnation jusqu'au traitement thermique, peuvent être réalisés pour parvenir au degré de densification souhaité. Selon un aspect de l'invention, dans le cas notamment de la 20 formation d'une matrice organique, la densification de la préforme fibreuse peut être réalisée par le procédé bien connu de moulage par transfert dit RTM ("Resin Transfert Moulding"). Conformément au procédé RTM, on place la préforme fibreuse dans un moule présentant la forme extérieure de la pièce à réaliser. Une résine thermodurcissable est injectée 25 dans l'espace interne du moule qui comprend la préforme fibreuse. Un gradient de pression est généralement établi dans cet espace interne entre l'endroit où est injecté la résine et les orifices d'évacuation de cette dernière afin de contrôler et d'optimiser l'imprégnation de la préforme par la résine. 30 La densification de la préforme fibreuse peut-être également réalisée, de façon connue, par voie gazeuse par infiltration chimique en phase vapeur de la matrice (CVI). La préforme fibreuse correspondant au renfort fibreux de l'aube à réaliser est placée dans un four dans lequel est admise une phase gazeuse réactionnelle. La pression et la température 35 régnant dans le four et la composition de la phase gazeuse sont choisies de manière à permettre la diffusion de la phase gazeuse au sein de la 301 1 2 5 3 14 porosité de la préforme pour y former la matrice par dépôt, au coeur du matériau au contact des fibres, d'un matériau solide résultant d'une décomposition d'un constituant de la phase gazeuse ou d'une réaction entre plusieurs constituants, contrairement aux conditions de pression et 5 températures propres aux procédés CVD ("Chemical Vapor Deposition") qui conduisent exclusivement à un dépôt à la surface du matériau. La formation d'une matrice SiC peut être obtenue avec du méthyltrichlorosilane (MTS) donnant du SiC par décomposition du MTS tandis qu'une matrice carbone peut être obtenue avec des gaz 10 hydrocarbures tels que méthane et/ou propane donnant le carbone par craquage. Une densification combinant voie liquide et voie gazeuse peut être également utilisée pour faciliter la mise en oeuvre, limiter les coûts et les cycles de fabrication tout en obtenant des caractéristiques 15 satisfaisantes pour l'utilisation envisagée. Après densification, on obtient une aube 10 en matériau composite qui, comme illustrée sur la figure 9, comporte dans sa partie inférieure un pied 11 qui se prolonge par une échasse 12 et une pale 13.20 REVENDICATIONS1. Structure fibreuse (200) comprenant une portion d'ébauche (210) formée en une seule pièce par un tissage tridimensionnel entre une première pluralité de couches de fils et une deuxième pluralité de couches de fils, ladite portion d'ébauche correspondant à tout ou partie d'une préforme de renfort fibreux pour une pièce en matériau composite, caractérisée en ce qu'elle comporte, en dehors de la portion d'ébauche (210), une ou plusieurs couches de tissu bidimensionnel (220a, 220b), chaque couche de tissu bidimensionnel regroupant les fils (2010a) d'une même couche (201a) appartenant au moins à la première pluralité de couches de fils et situés en dehors de la portion d'ébauche (210). 2. Structure fibreuse selon la revendication 1, caractérisée en ce que les fils (2010a) de la première pluralité de couches de fils correspondent à des fils de chaîne tandis que les fils (2020a) de la deuxième pluralité de couches de fils correspondent à des fils de trame, et en ce que chaque couche de tissu bidimensionnel (220a ; 220b) est adjacente à la portion d'ébauche (210). 3. Structure selon la revendication 2, caractérisée en ce que, dans chaque couche de tissu bidimensionnel (220a ; 220b), les fils (2010a) de la même couche de fils de chaîne sont tissés avec les fils (2020a) d'une même couche de fils de trame. 4. Structure selon la revendication 1, caractérisée en ce que chaque couche de tissu bidimensionnel (420) est située à une distance déterminée de la portion d'ébauche. 5. Structure selon la revendication 4, caractérisée en ce que ladite structure comprend des couches de tissu bidimensionnel (521, 522) regroupant les fils de trame (5020a) extraits de la portion d'ébauche (510) et appartenant à une même couche de fils de trame (502a). 6. Structure selon la revendication 1, caractérisée en ce que les fils de la première pluralité de couches de fils correspondent à des fils de 301 1 2 5 3 16 chaîne (6010a) tandis que les fils de la deuxième pluralité de couches de fils correspondent à des fils de trame (6020a), la portion d'ébauche (610) comprenant une partie d'épaisseur décroissante (614) et une partie d'épaisseur croissante (615), des fils de chaîne (6010a) étant extraits de la 5 portion d'ébauche (610) au niveau de la partie d'épaisseur décroissante (614) et réintroduits dans la portion d'ébauche au niveau de la partie d'épaisseur croissante (615), et en ce que ladite structure comprend des couches de tissu bidimensionnel (620, 621) regroupant les fils de chaîne (6010a) extraits de la portion d'ébauche et appartenant à une même 10 couche de fils de chaîne (601a). 7. Structure selon la revendication 1, caractérisée en ce que les fils de la première pluralité de couches de fils correspondent à des fils de chaîne tandis que les fils de la deuxième pluralité de couches de fils 15 correspondent à des fils de trame, la portion d'ébauche comprenant une partie d'épaisseur décroissante et une partie d'épaisseur croissante, des fils de trame étant extraits de la portion d'ébauche au niveau de la partie d'épaisseur décroissante et réintroduits dans la portion d'ébauche au niveau de la partie d'épaisseur croissante, et en ce que ladite structure 20 comprend des couches de tissu bidimensionnel regroupant les fils de trame extraits de la portion d'ébauche et appartenant à une même couche de fils de trame. 8. Structure selon la revendication 6 ou 7, caractérisée en ce que 25 chaque couche de tissu bidimensionnel (620 ; 621) comporte une découpe (620a ; 621a) orientée perpendiculairement par rapport à la direction des fils de la première pluralité de couches. 9. Procédé de fabrication d'une structure fibreuse comprenant le 30 tissage en une seule pièce d'une portion d'ébauche (210) par tissage tridimensionnel entre une première pluralité de couches de fils et une deuxième pluralité de couches de fils, ladite portion d'ébauche correspondant à tout ou partie d'une préforme de renfort fibreux pour une pièce en matériau composite, 35 caractérisé en ce qu'il comprend en outre le tissage, en dehors de la portion d'ébauche (210), d'une ou plusieurs couches de tissu 301 1 2 5 3 17 bidimensionnel (220a, 220b), chaque couche de tissu bidimensionnel regroupant les fils (2010a) d'une même couche (201a) appartenant au moins à la première pluralité de couches de fils et situés en dehors de la portion d'ébauche (210). 5 10. Procédé selon la revendication 9, caractérisé en ce que les fils de la première pluralité de couches de fils (2010a) correspondent à des fils de chaîne tandis que les fils de la deuxième pluralité de couches de fils (2010b) correspondent à des fils de trame, et en ce que chaque couche de 10 tissu bidimensionnel (220a, 220b) est tissée de manière adjacente à la portion d'ébauche (210). 11. Procédé selon la revendication 10, caractérisé en ce que, dans chaque couche de tissu bidimensionnel (220a ; 220b), les fils (2010a) de 15 la même couche de fils de chaîne (201a) sont tissés avec les fils (2020a) d'une même couche de fils de trame. 12. Procédé selon la revendication 9, caractérisé en ce que chaque couche de tissu bidimensionnel (420) est tissée à une distance déterminée 20 de la portion d'ébauche. 13. Procédé selon la revendication 9, caractérisé en ce que les fils de la première pluralité de couches de fils correspondent à des fils de chaîne (6010a) tandis que les fils de la deuxième pluralité de couches de 25 fils correspondent à des fils de trame (6020a), la portion d'ébauche (620) comprenant une partie d'épaisseur décroissante (614) et une partie d'épaisseur croissante (615), des fils de chaîne (6010a) étant extraits de la portion d'ébauche (610) au niveau de la partie d'épaisseur décroissante (614) et réintroduits dans la portion d'ébauche au niveau de la partie 30 d'épaisseur croissante (615), et en ce que ledit procédé comprend le tissage de couches de tissu bidimensionnel (620, 621) regroupant les fils de chaîne (6010a) extraits de la portion d'ébauche (610) et appartenant à une même couche de fils de chaîne (601a). 35 14. Procédé selon la revendication 9, caractérisé en ce que les fils de la première pluralité de couches de fils correspondent à des fils de 301 1 2 5 3 18 chaîne tandis que les fils de la deuxième pluralité de couches de fils correspondent à des fils de trame, la portion d'ébauche comprenant une partie d'épaisseur décroissante et une partie d'épaisseur croissante, des fils de trame étant extraits de la portion d'ébauche au niveau de la partie 5 d'épaisseur décroissante et réintroduits dans la portion d'ébauche au niveau de la partie d'épaisseur croissante, et en ce que ledit procédé comprend le tissage de couches de tissu bidimensionnel regroupant les fils de trame extraits de la portion d'ébauche et appartenant à une même couche de fils de trame. 10 15. Procédé selon la revendication 13 ou 14, caractérisé en ce qu'il comprend en outre la formation d'une découpe (620a ; 621a) dans chaque couche de tissu bidimensionnel (620 ; 621), la découpe étant orientée perpendiculairement par rapport à la direction des fils de la première 15 pluralité de couches. 16. Procédé de réalisation d'une préforme de renfort fibreux caractérisé en ce qu'il comprend les étapes suivantes : - fabrication d'une texture fibreuse selon l'une quelconque des 20 revendications 9 à 15, - la saisie de chaque couche de tissu bidimensionnel et la découpe des fils de chaque couche de tissu bidimensionnel à la limite de la ou les portions d'ébauche de la structure fibreuse.